СПОСОБ ОБРАБОТКИ МАГНИТНО-МЯГКИХ МЕТАЛЛИЧЕСКИХ МАТЕРИАЛОВ

1. Способ обработки магнитно-мягких металлических материалов, причем способ включает:
нанесение агента для поверхностной обработки на магнитно-мягкие металлические материалы с применением процесса термической обработки для увеличения интенсивности магнитной индукции магнитно-мягких металлических материалов,
причем агент для поверхностной обработки содержит углерод и/или азот, и
при этом магнитно-мягкие металлические материалы представляют собой аморфные материалы, нанокристаллы, кремнистую сталь или чистое железо.
2. Способ обработки магнитно-мягких металлических материалов по п. 1, в котором аморфные материалы представляют собой аморфные материалы на основе железа или аморфные материалы на основе кобальта; и
нанокристаллы представляют собой нанокристаллы на основе железа.
3. Способ обработки магнитно-мягких металлических материалов по п. 1, в котором магнитно-мягкие металлические материалы присутствуют в листовой структуре.
4. Способ обработки магнитно-мягких металлических материалов по п. 3, в котором аморфные материалы представляют собой аморфные полосы;
нанокристаллы представляют собой нанокристаллические полосы; и
кремнистая сталь представляет собой полосы из кремнистой стали.
5. Способ обработки магнитно-мягких металлических материалов по п. 1, в котором магнитно-мягкие металлические материалы присутствуют в порошкообразной структуре.
6. Способ обработки магнитно-мягких металлических материалов по п. 1, в котором агент для поверхностной обработки представляет собой источник углерода, и магнитно-мягкие металлические материалы обогащаются углеродом с применением источника углерода.
7. Способ обработки магнитно-мягких металлических материалов по п. 6, в котором агент для поверхностной обработки дополнительно содержит промотор науглероживания.
8. Способ обработки магнитно-мягких металлических материалов по п. 7, в котором агент для поверхностной обработки дополнительно содержит порошкообразный углерод и/или порошкообразный графит.
9. Способ обработки магнитно-мягких металлических материалов по п. 1, в котором в качестве агента для поверхностной обработки присутствует азотонауглероживающий агент, и магнитно-мягкие металлические материалы обогащаются азотом и углеродом с применением азотонауглероживающего агента.
10. Способ обработки магнитно-мягких металлических материалов по п. 9, в котором азотонауглероживающий агент представляет собой смесь источника углерода и источника азота.
11. Способ обработки магнитно-мягких металлических материалов по п. 10, в котором источник углерода представляет собой маслянистый источник углерода или смолистый источник углерода; и
источник азота представляет собой аммиачный источник азота или аминный источник азота.
12. Способ обработки магнитно-мягких металлических материалов по п. 11, в котором источник углерода дополнительно содержит порошкообразный углерод и/или порошкообразный графит.
13. Способ обработки магнитно-мягких металлических материалов по п. 9, в котором азотонауглероживающий агент представляет собой органическое соединение, содержащее углерод и азот.
14. Способ обработки магнитно-мягких металлических материалов по п. 6, в котором перед осуществлением термической обработки источник углерода помещают на поверхность магнитно-мягких металлических материалов с применением процесса нанесения покрытия.
15. Способ обработки магнитно-мягких металлических материалов по п. 6, в котором перед осуществлением термической обработки источник углерода помещают на поверхность магнитно-мягких металлических материалов с применением процесса вакуумного пропитывания.
16. Способ обработки магнитно-мягких металлических материалов по п. 6, в котором в течение термической обработки магнитно-мягкие металлические материалы погружены в источник углерода.
17. Способ обработки магнитно-мягких металлических материалов по п. 10, в котором перед осуществлением термической обработки источник углерода помещают на поверхность магнитно-мягких металлических материалов, а затем в течение термической обработки вводят источник азота в газообразной форме.
18. Способ обработки магнитно-мягких металлических материалов по п. 17, в котором источник углерода помещают на поверхность магнитно-мягких металлических материалов с применением процесса нанесения покрытия, капельного процесса или процесса вакуумного пропитывания.
19. Способ обработки магнитно-мягких металлических материалов по п. 10, в котором в течение термической обработки магнитно-мягкие металлические материалы погружены в источник углерода в жидкой форме, а затем вводят источник азота в газообразной форме.
20. Способ обработки магнитно-мягких металлических материалов по любому из пп. 1-19, в котором термическую обработку осуществляют при температуре от 200°C до 1000°C; и при этом продолжительность термической обработки составляет 5 минут или более.